"二量体化脂肪酸および/またはその誘導体の残基を含有するポリマーを含有するポリマー組成物であって、前記組成物は、二次酸化防止剤を含有することを特徴とする、ポリマー組成物。前記ポリマーが、少なくとも1種のアルキランジオールalkylanediolおよび少なくとも1種の芳香族ジカルボン酸から誘導される反復単位のハードセグメントを含有する熱可塑性エラストマーである、請求項1に記載のポリマー組成物。前記少なくとも1種のアルキレンジオールが、ブチレンジオールであり、前記少なくとも1種の芳香族ジカルボン酸が、テルフタル酸terphthalicacidである、請求項2に記載のポリマー組成物。前記ポリマーが、1~70重量の間の二量体化脂肪酸および/またはその誘導体の残基を含有する、ポリマー組成物。前記ポリマーが、5~50重量の間の二量体化脂肪酸および/またはその誘導体の残基を含有する、ポリマー組成物。前記組成物が、0.01~5重量の前記二次酸化防止剤を含有する、請求項1~5のいずれか一項に記載のポリマー組成物。前記組成物が、0.1~2重量の前記二次酸化防止剤を含有する、請求項1~5のいずれか一項に記載のポリマー組成物。前記二次酸化防止剤が、三価リン含有酸化防止剤またはチオ-エーテル含有酸化防止剤である、請求項1~4のいずれか一項に記載のポリマー組成物。前記三価リン含有酸化防止剤が、ビスオクタデシルオキシ-2,4,8,10-テトラオキサ-3,9-ジホスファスピロ[5.5]ウンデカン、ビス2,4-ジ-t-ブチルフェニルペンタエリトリトールジホスファイト、ビス2,6-ジ-tブチル-4-メチル-フェニル-ペンタエリトリトール-ジ-ホスファイト、ビス-2,4-ジクミルフェニル-ペンタエリトリトール-ジホスファイト、2,4,8,10-テトラオキサ-3,9-ジホスファスピロ[5.5]ウンデカン,3,9-ビスノニルフェノキシ-、2-[[2,4,8,10-テトラキス1,1-ジメチルエチルジベンゾ[d,f][1,3,2]ジオキサホスフェピン-6-イル]オキシ]-N,N-ビス[2[[2,4,8,10-テトラキス1,1-ジメチルエチルジベンゾ[d,f][1,3,2]ジオキサホスフェピン-6-イル]オキシ-エチル]エタンアミンからなる群から選択される少なくとも1種の化合物である、請求項8に記載のポリマー組成物。前記チオ-エーテル含有酸化防止剤が、ジラウリルチオジプロピオネート、ジステアリルチオジプロピオネート、ペンタエリトリチルテトラキスβ-ラウリルチオプロピオネート、プロパン酸,3,3’-チオビス-,1,1’-ジメチルエステル,1,4シクロヘキサンジメタノールとのポリマー,オクタデシルエステルからなる群から選択される少なくとも1種の化合物である、請求項8に記載のポリマー組成物。前記組成物が、二次酸化防止剤の他に一次酸化防止剤を含有する、請求項1~8のいずれか一項に記載のポリマー組成物。[実施例I]実施例1において、99.5重量のポリマー1と、0.5重量のIrgafos126二次酸化防止剤とを持ってある組成物を試験する。熱安定性試験の結果を、表1に示す。[実施例II]実施例2において、99.5重量のポリマー1と、0.5重量のIrganoxPS802二次酸化防止剤とを持ってある組成物を試験する。熱安定性試験の結果を、表1に示す。[実施例III]実施例3において、99重量のポリマー1と、0.5重量のIrgafos126二次酸化防止剤と、0.5のIrganox1330一次酸化防止剤とを持ってある組成物を試験する。熱安定性試験の結果を、表1に示す。[実施例IV]実施例3において、99重量のポリマー1と、0.5重量のIrgafos126二次酸化防止剤と、0.5のIrganox1330一次酸化防止剤とを持ってある組成物を試験する。熱安定性試験の結果を、表1に示す。[実施例V]一方、実施例IVとしては、30重量ではなく、15重量の二量体化脂肪酸残基を含むポリマー2を使用する。表1中の結果から、二次酸化防止剤がポリマー組成物の熱安定性に顕著な効果をもたらし、さらなる安定剤との組み合わせにおいてもまた同様であるということが明白である。比較実験Cと実施例との比較から、二量体化脂肪酸および/またはその誘導体の残基を含むポリマーを含有する本発明に従う組成物が、異なるソフトブロックを含有する類似のポリマーと比較して良好な熱安定性を示すということが明白である。"